(57)【要約】【課題】  硬化物をプリント配線板の永久保護膜として用いた場合の光感度及びはんだ耐熱性に優れる感光性樹脂組成物を提供すること。【解決手段】  （Ａ）光硬化性樹脂、（Ｂ）光重合開始剤、（Ｃ）ハロゲンを含有しない青色顔料、並びに（Ｄ）ハロゲンを含有せず、加熱による自身の黄変及び／又は加熱による（Ｃ）以外の成分との反応による黄変、を生じる化合物、を含有することを特徴とする感光性樹脂組成物。【選択図】  なし【特許請求の範囲】
【請求項１】
（Ａ）光硬化性樹脂、（Ｂ）光重合開始剤、（Ｃ）ハロゲンを含有しない青色顔料、並びに（Ｄ）ハロゲンを含有せず、加熱による自身の黄変及び／又は加熱による（Ｃ）以外の成分との反応による黄変、を生じる化合物、を含有することを特徴とする感光性樹脂組成物。
【請求項２】
（Ｄ）は、ハロゲンを含有せず、加熱により（Ｃ）以外の成分との反応で黄色物質を生じる化合物であることを特徴とする請求項１記載の感光性樹脂組成物。
【請求項３】
（Ｄ）は、少なくとも２つのイソシアネート基を有する化合物であることを特徴とする請求項１又は２記載の感光性樹脂組成物。
【請求項４】
硬化が可能であり、硬化物が緑色を呈することを特徴とする請求項１〜３のいずれか一項に記載の感光性樹脂組成物。
【請求項５】
永久保護膜の形成用である請求項１〜４のいずれか一項に記載の感光性樹脂組成物。
【請求項６】
支持体と、該支持体上に形成された請求項１〜５のいずれか一項に記載の感光性樹脂組成物からなる樹脂層と、を備えることを特徴とする感光性エレメント。
【請求項７】
絶縁基板上に回路パターンを有する導体層が形成された積層基板の、前記絶縁基板上に、前記導体層を覆うように請求項１〜５のいずれか一項に記載の感光性樹脂組成物からなる樹脂層を形成し、該樹脂層の所定部分に活性光線を照射して露光部を形成し、該露光部以外の樹脂層を除去することを特徴とする永久保護膜の形成方法。
【請求項８】
絶縁基板上に回路パターンを有する導体層が形成され、更に前記導体層を覆うように前記絶縁基板上に永久保護膜が形成されたプリント配線板であって、
前記永久保護膜が、請求項１〜５のいずれか一項に記載の感光性樹脂組成物の硬化物からなるものであり、前記永久保護膜は、前記導体層の一部が露出するように開口部を有することを特徴とするプリント配線板。
【発明の詳細な説明】
【技術分野】
【０００１】
本発明は、感光性樹脂組成物、感光性エレメント、永久保護膜の形成方法及びプリント配線板に関する。
【背景技術】
【０００２】
ソルダレジストインキは、プリント配線板のはんだ付けの位置を限定する目的、或いは導体配線を保護する目的で使用されている。このようなソルダレジストインキを硬化して得られる硬化膜は、目視検査時における認識性や、作業者の視覚に刺激を与えないようにという理由から、一般的に緑色を呈することが要求されており、緑色に着色させるために従来フタロシアニングリーンが用いられてきた。
【０００３】
ところが、フタロシアニングリーンは化学構造式中に塩素や臭素等のハロゲンを高比率で含んでいるため、ソルダーレジストの燃焼時に有毒ガスが発生するおそれがあり、このような問題を解決するために、ハロゲンフリーの青色顔料とハロゲンフリーの黄色顔料を用いたプリント配線板用緑色インキ組成物が提案されている（特許文献１）。
【特許文献１】特開２０００−７９７４号公報
【発明の開示】
【発明が解決しようとする課題】
【０００４】
本発明者らは、特許文献１に記載されているプリント配線板用緑色インキ組成物について詳細に検討を行ったところ、用いるハロゲンフリーの黄色顔料は、光感度及び耐熱性を低下させる問題があることを見出した。すなわち、特許文献１にしたがって、プリント配線板上に緑色インキ組成物の塗膜を形成した場合、光感度が低いため露光工程に長時間を要し生産効率が悪くなり、耐熱性の低さから、硬化膜のはんだ耐熱性が低下するという問題がある。
【０００５】
そこで、本発明の目的は、ハロゲン含有量が低減された感光性樹脂組成物であって、硬化により緑色を呈し、硬化物をプリント配線板の永久保護膜として用いた場合の光感度及びはんだ耐熱性に優れる感光性樹脂組成物を提供することにある。本発明の目的はまた、この感光性樹脂組成物を用いた、感光性エレメント、永久保護膜の形成方法及びプリント配線板を提供することにある。
【課題を解決するための手段】
【０００６】
上記目的を達成するために、本発明は、（Ａ）光硬化性樹脂、（Ｂ）光重合開始剤、（Ｃ）ハロゲンを含有しない青色顔料、並びに（Ｄ）ハロゲンを含有せず、加熱による自身の黄変及び／又は加熱による（Ｃ）以外の成分との反応による黄変、を生じる化合物、を含有することを特徴とする感光性樹脂組成物を提供する。
【０００７】
上記構成により、感光性樹脂組成物中のハロゲン含有量を低減することができ、また、感光性樹脂組成物の硬化膜を緑色にすることが可能となる。更に、本発明は、特許文献１で用いられるような黄色顔料を使用しないため、効率的な生産が可能となり、良好なはんだ耐熱性を得ることができる。これらに加え、緑色の硬化膜は目視検査時における認識性の向上、並びに作業者の視覚に与える刺激の低減を可能とする。
【０００８】
なお、本発明における「青色」、「黄色」及び「緑色」は、マンセル値における色相区分を基準とし、「青色」は１０Ｂ〜１０Ｇ、「黄色」は１０Ｇ〜１０Ｙ、「黄色」は１０Ｙ〜１０Ｒと定義される。また、「黄変」とは「黄色」に変化することをいう。
【０００９】
感光性樹脂組成物が含有する（Ｄ）は、ハロゲンを含有せず、加熱により（Ｃ）以外の成分との反応で黄色物質を生じる化合物であることが好ましく、このような化合物としては、少なくとも２つのイソシアネート基を有する化合物（ポリイソシアネート化合物）が挙げられる。
【００１０】
ポリイソシアネート化合物は、加熱すると樹脂組成物を黄変させる性質を有する。このような性質を有する化合物と青色顔料とを併用することで、緑色の硬化膜（永久保護膜）を得ることが可能になる。ポリイソシアネート化合物は、熱硬化剤としての役割も果たし、はんだ耐熱性及び耐薬品性の更なる向上が可能となる。
【００１１】
すなわち、好適な態様においては、感光性樹脂組成物は、硬化が可能であり硬化物が緑色を呈する。また、永久保護膜の形成用に用いることができる。
【００１２】
このような感光性樹脂組成物を用いて感光性エレメントが提供される。この感光性エレメントは、支持体と、該支持体上に形成された本発明の感光性樹脂組成物からなる樹脂層と、を備えるものが好ましい。
【００１３】
本発明はまた、絶縁基板上に回路パターンを有する導体層が形成された積層基板の、前記絶縁基板上に、前記導体層を覆うように本発明の感光性樹脂組成物からなる樹脂層を形成し、該樹脂層の所定部分に活性光線を照射して露光部を形成し、該露光部以外の樹脂層を除去することを特徴とする永久保護膜の形成方法を提供する。
【００１４】
本発明は更に、絶縁基板上に回路パターンを有する導体層が形成され、更に前記導体層を覆うように前記絶縁基板上に永久保護膜が形成されたプリント配線板であって、前記永久保護膜が、請求項１〜５のいずれか一項に記載の感光性樹脂組成物の硬化物からなるものであり、前記永久保護膜は、前記導体層の一部が露出するように開口部を有することを特徴とするプリント配線板を提供する。
【発明の効果】
【００１５】
硬化により緑色を呈し、硬化物をプリント配線板の永久保護膜として用いた場合の光感度及びはんだ耐熱性に優れる感光性樹脂組成物、並びに、この感光性樹脂組成物を用いた、感光性エレメント、永久保護膜の形成方法及びプリント配線板が提供される。
【発明を実施するための最良の形態】
【００１６】
以下、添付図面を参照して、本発明の好適な実施形態について説明する。なお、同一要素には同一符号を用いるものとし、重複する説明は省略する。
【００１７】
（感光性樹脂組成物）
本発明の感光性樹脂組成物は、（Ａ）光硬化性樹脂、（Ｂ）光重合開始剤、（Ｃ）ハロゲンを含有しない青色顔料、並びに（Ｄ）ハロゲンを含有せず、加熱による自身の黄変及び／又は加熱による（Ｃ）以外の成分との反応による黄変、を生じる化合物、を含有しており、好適な実施形態において、光発色剤、熱発色防止剤、可塑剤、無機顔料、充填剤、消泡剤、難燃剤、安定剤、密着性付与剤、レベリング剤、剥離促進剤、酸化防止剤、香料、イメージング剤、溶剤等の添加成分の少なくとも一つを含有させることができる。
【００１８】
感光性樹脂組成物は、常温（２５℃）において液状であることが好ましいが、加熱等の手段により積層基板に塗布が可能であれば、常温でペースト状でも固形状でもよい。固形状である場合は、積層基板に対する積層が容易となるようにフィルム形状（感光性エレメント）をなしていてもよい。感光性樹脂組成物はまた、液状成分の混合物であっても、固形分と液状成分との混合物であってもよい。
【００１９】
（Ａ）成分である光硬化性樹脂としては、紫外線、電子線、Ｘ線等の活性光の照射により硬化し得る光硬化性樹脂を用いることができる。光硬化性樹脂の種類は、特に限定されるものではないが、例えば、（Ａ−１）分子内にカルボキシル基とエチレン性不飽和基とを有する紫外線硬化性樹脂を用いることができる。
【００２０】
（Ａ−１）紫外線硬化性樹脂の重量平均分子量（Ｍｗ）は、塗膜性（べとつき難さ）の観点、及び現像性の観点から、３０００〜１０００００であることが好ましく、５０００〜５００００であると更に好ましい。
【００２１】
（Ａ−１）紫外線硬化性樹脂の酸価は、現像性の観点、並びに、得られる硬化膜の電気絶縁性、耐薬品性及びめっき耐性等の観点から、５０〜２００ｍｇＫＯＨ／ｇが好ましく、８０〜１６０ｍｇＫＯＨ／ｇがさらに好ましい。
【００２２】
（Ａ−１）紫外線硬化性樹脂は、その化学構造式中に光重合性のエチレン性不飽和基を有しているが、このような光重合性のエチレン性不飽和基としては、（メタ）アクリロイル基やビニル基を例示することができる。この光重合性のエチレン性不飽和基の含有量は特に限定されないが、光感度の観点から０．０１〜１０ｍｏｌ／ｋｇであることが好ましい。
【００２３】
（Ａ−１）紫外線硬化性樹脂の成分としては、例えば、（ａ）分子内に少なくとも二つのエポキシ基を有するエポキシ化合物と、（ｂ）不飽和基含有モノカルボン酸と、の付加生成物にさらに、（ｃ）多塩基酸無水物、を反応させて得られる紫外線硬化性樹脂等が挙げられる。
【００２４】
（ａ）分子内に少なくとも二つのエポキシ基を有するエポキシ化合物の成分としては、例えば、フェノールノボラック型エポキシ樹脂、クレゾールノボラック型エポキシ樹脂、ビスフェノールＡ型エポキシ樹脂、ビスフェノールＦ型エポキシ樹脂、ビフェノール型エポキシ樹脂、ビキシレノール型エポキシ樹脂、水添ビスフェノールＡ型エポキシ樹脂等のエポキシ化合物を挙げることができる。
【００２５】
（ｂ）不飽和基含有モノカルボン酸の成分としては、例えば、（メタ）アクリル酸、クロトン酸、桂皮酸等が挙げられる。また、これらは１種類を単独で或いは２種類以上を組み合わせて用いることができる。
【００２６】
（ｃ）多塩基酸無水物の成分としては、例えば、無水マレイン酸、無水コハク酸、無水イタコン酸、無水フタル酸、無水テトラヒドロフタル酸、無水ヘキサヒドロフタル酸、メチルヘキサヒドロ無水フタル酸、無水エンドメチレンテトラヒドロフタル酸、無水メチルエンドメチレンテトラヒドロフタル酸、無水クロレンド酸、メチルテトラヒドロ無水フタル酸等の二塩基性酸無水物、無水トリメリット酸、無水ピロメリット酸、ベンゾフェノンテトラカルボン酸二無水物等の芳香族多価カルボン酸無水物、その他これに付随する例えば５−（２，５−ジオキソテトラヒドロフリル）−３−メチル−３−シクロヘキセン−１，２−ジカルボン酸無水物のような多価カルボン酸無水物誘導体等が挙げられる。また、これらは１種類を単独で或いは２種類以上を組み合わせて用いることができる。
【００２７】
感光性樹脂組成物中の（Ａ）成分の含有量は、感光性樹脂組成物からなる樹脂層を備える感光性エレメントの端面からのしみ出しを防止する観点、並びに、はんだ耐熱性及び光感度の観点から、（Ａ）成分と（Ｄ）成分との総量１００重量部に対して、５０〜９５重量部であることが好ましく、６５〜９０重量部であることがより好ましい。
【００２８】
本発明の感光性樹脂組成物は、（Ａ−１）紫外線硬化性樹脂に加えて、さらに（Ａ）成分として、（Ａ−２）分子内に少なくとも一つのエチレン性不飽和基を有する光重合性化合物、を用いることができる。この（Ａ−２）光重合性化合物は、光感度を調節する役割を果たす。
【００２９】
（Ａ−２）成分としては、例えば、ビスフェノールＡ系（メタ）アクリレート化合物；多価アルコールにα，β−不飽和カルボン酸を反応させて得られる化合物；グリシジル基含有化合物にα，β−不飽和カルボン酸を反応させて得られる化合物；分子内にウレタン結合を有する（メタ）アクリレート化合物等のウレタンモノマー又はウレタンオリゴマーが挙げられ、これら以外にも、ノニルフェノキシポリオキシエチレンアクリレート；γ−クロロ−β−ヒドロキシプロピル−β’−（メタ）アクリロイルオキシエチル−ｏ−フタレート、β−ヒドロキシアルキル−β’−（メタ）アクリロイルオキシアルキル−ｏ−フタレート等のフタル酸系化合物；（メタ）アクリル酸アルキルエステル、ＥＯ変性ノニルフェニル（メタ）アクリレート等が挙げられる。これらは１種類を単独で或いは２種類以上を組み合わせて用いることができる。
【００３０】
ビスフェノールＡ系（メタ）アクリレート化合物としては、例えば、２，２−ビス（４−（（メタ）アクリロキシポリエトキシ）フェニル）プロパン、２，２−ビス（４−（（メタ）アクリロキシポリプロポキシ）フェニル）プロパン、２，２−ビス（４−（（メタ）アクリロキシポリブトキシ）フェニル）プロパン、２，２−ビス（４−（（メタ）アクリロキシポリエトキシポリプロポキシ）フェニル）プロパン等が挙げられる。
【００３１】
２，２−ビス（４−（（メタ）アクリロキシポリエトキシ）フェニル）プロパンとしては、例えば、２，２−ビス（４−（（メタ）アクリロキシジエトキシ）フェニル）プロパン、２，２−ビス（４−（（メタ）アクリロキシテトラエトキシ）フェニル）プロパン、２，２−ビス（４−（（メタ）アクリロキシペンタエトキシ）フェニル）プロパン、２，２−ビス（４−（（メタ）アクリロキシペンタデカエトキシ）フェニル）等が挙げられ、２，２−ビス（４−（メタクリロキシペンタエトキシ）フェニル）プロパンは、ＢＰＥ−５００（新中村化学工業社製、商品名）として商業的に入手可能であり、２，２−ビス（４−（メタクリロキシペンタデカエトキシ）フェニル）は、ＢＰＥ−１３００（新中村化学工業社製、商品名）として商業的に入手可能である。これらは１種類を単独で或いは２種類以上を組み合わせて用いることができる。
【００３２】
２，２−ビス（４−（（メタ）アクリロキシポリプロポキシ）フェニル）プロパンとしては、例えば、２，２−ビス（４−（（メタ）アクリロキシジプロポキシ）フェニル）プロパン、２，２−ビス（４−（（メタ）アクリロキシテトラプロポキシ）フェニル）プロパン、２，２−ビス（４−（（メタ）アクリロキシヘキサプロポキシ）フェニル）プロパン等が挙げられる。これらは１種類を単独で或いは２種類以上を組み合わせて用いることができる。
【００３３】
２，２−ビス（４−（（メタ）アクリロキシポリブトキシ）フェニル）プロパンとしては、例えば、２，２−ビス（４−（（メタ）アクリロキシジブトキシ）フェニル）プロパン、２，２−ビス（４−（（メタ）アクリロキシテトラブトキシ）フェニル）プロパン、２，２−ビス（４−（（メタ）アクリロキシヘキサブトキシ）フェニル）プロパン等が挙げられる。これらは１種類を単独で或いは２種類以上を組み合わせて用いることができる。
【００３４】
２，２−ビス（４−（（メタ）アクリロキシポリエトキシポリプロポキシ）フェニル）プロパンとしては、例えば、２，２−ビス（４−（（メタ）アクリロキシジエトキシオクタプロポキシ）フェニル）プロパン、２，２−ビス（４−（（メタ）アクリロキシテトラエトキシテトラプロポキシ）フェニル）プロパン、２，２−ビス（４−（（メタ）アクリロキシヘキサエトキシヘキサプロポキシ）フェニル）プロパン等が挙げられる。これらは１種類を単独で或いは２種類以上を組み合わせて用いることができる。
【００３５】
多価アルコールにα，β−不飽和カルボン酸を反応させて得られる化合物としては、例えば、エチレン基の数が２〜１４であるポリエチレングリコールジ（メタ）アクリレート、プロピレン基の数が２〜１４であるポリプロピレングリコールジ（メタ）アクリレート、エチレン基の数が２〜１４でありプロピレン基の数が２〜１４であるポリエチレン・ポリプロピレングリコールジ（メタ）アクリレート、トリメチロールプロパンジ（メタ）アクリレート、トリメチロールプロパントリ（メタ）アクリレート、ＥＯ変性トリメチロールプロパントリ（メタ）アクリレート、ＰＯ変性トリメチロールプロパントリ（メタ）アクリレート、ＥＯ・ＰＯ変性トリメチロールプロパントリ（メタ）アクリレート、テトラメチロールメタントリ（メタ）アクリレート、テトラメチロールメタンテトラ（メタ）アクリレート、ジペンタエリスリトールペンタ（メタ）アクリレート、ジペンタエリスリトールヘキサ（メタ）アクリレート等が挙げられる。これらは１種類を単独で或いは２種類以上を組み合わせて用いることができる。
【００３６】
なお、「ＥＯ」は「エチレンオキシド」を意味し、「ＰＯ」とは「プロピレンオキシド」を意味する。
【００３７】
グリシジル基含有化合物にα，β−不飽和カルボン酸を反応させて得られる化合物としては、例えば、トリメチロールプロパントリグリシジルエーテルトリ（メタ）アクリレート、２，２−ビス（４−（メタ）アクリロキシ−２−ヒドロキシ−プロピルオキシ）フェニル等が拳げられる。α，β−不飽和カルボン酸としては、例えば（メタ）アクリル酸等が挙げられる。
【００３８】
ウレタンモノマーとしては、例えば、β位にＯＨ基を有する（メタ）アクリルモノマーとイソホロンジイソシアネート、２，６−トルエンジイソシアネート、２，４−トルエンジイソシアネート、１，６−ヘキサメチレンジイソシアネート等のジイソシアネート化合物との付加反応物、トリス（（メタ）アクリロキシテトラエチレングリコールイソシアネート）ヘキサメチレンイソシアヌレート、ＥＯ変性ウレタンジ（メタ）アクリレート、ＥＯ又はＰＯ変性ウレタンジ（メタ）アクリレート等が挙げられる。
【００３９】
更に、（メタ）アクリル酸アルキルエステルとしては、例えば、（メタ）アクリル酸メチルエステル、（メタ）アクリル酸エチルエステル、（メタ）アクリル酸ブチルエステル、（メタ）アクリル酸２−エチルヘキシルエステル等が挙げられる。
【００４０】
（Ｂ）成分である光重合開始剤としては、例えば、ベンゾフェノン、Ｎ，Ｎ’−テトラアルキル−４，４’−ジアミノベンゾフェノン、２−ベンジル−２−ジメチルアミノ−１−（４−モルホリノフェニル）−ブタノン−１、２−メチル−１−［４−（メチルチオ）フェニル］−２−モルホリノ−プロパノン−１等の芳香族ケトン；アルキルアントラキノン等のキノン類；ベンゾインアルキルエーテル等のベンゾインエーテル化合物；ベンゾイン、アルキルベンゾイン等のベンゾイン化合物；ベンジルジメチルケタール等のベンジル誘導体；２，４，５−トリアリールイミダゾール二量体；９−フェニルアクリジン、１，７−ビス（９，９’−アクリジニル）ヘプタン等のアクリジン誘導体；Ｎ−フェニルグリシン、Ｎ−フェニルグリシン誘導体；クマリン系化合物等が挙げられる。これらは１種類を単独で或いは２種類以上を組み合わせて用いることができる。
【００４１】
（Ｂ）成分の含有量は、光感度の観点及びはんだ耐熱性の観点から、（Ａ）成分と（Ｄ）成分との総量１００重量部に対して、０．１〜２０重量部であることが好ましく、０．２〜１０重量部であることがより好ましい。
【００４２】
（Ｃ）成分である、化学構造式中にハロゲンを含まない青色顔料としては、カラーインデックス（Ｃ．Ｉ．）Ｐｉｇｍｅｎｔ Ｂｌｕｅ １５で示されるその化学構造式中にハロゲンを含まない銅フタロシアニンブルー、カラーインデックス（Ｃ．Ｉ．）Ｐｉｇｍｅｎｔ Ｂｌｕｅ １６で示される無金属フタロシアニンブルー 、カラーインデックス（Ｃ．Ｉ．）Ｐｉｇｍｅｎｔ Ｂｌｕｅ １，２，３，１０，１４，１８，１９，２４，５６，５７，６１で示されるアルカリブルー、カラーインデックス（Ｃ．Ｉ．）Ｐｉｇｍｅｎｔ Ｂｌｕｅ ２５，２６で示されるジスアゾ、カラーインデックス（Ｃ．Ｉ．）Ｐｉｇｍｅｎｔ Ｂｌｕｅ２７で示される紺青、カラーインデックス（Ｃ．Ｉ．）Ｐｉｇｍｅｎｔ  Ｂｌｕｅ ２８で示されるコバルトブルー、カラーインデックス（Ｃ．Ｉ．）Ｐｉｇｍｅｎｔ Ｂｌｕｅ  ２９で示される群青、カラーインデックス（Ｃ．Ｉ．）ＰｉｇｍｅｎｔＢｌｕｅ ３５で示されるスカイブルー、カラーインデックス（Ｃ．Ｉ．）Ｐｉｇｍｅｎｔ Ｂｌｕｅ ６０で示されるインダントロン、カラーインデックス（Ｃ．Ｉ．）Ｐｉｇｍｅｎｔ Ｂｌｕｅ ６３，６６で示されるインジゴ、カラーインデックス（Ｃ．Ｉ．）Ｐｉｇｍｅｎｔ Ｂｌｕｅ ７５で示されるコバルトフタロシアニン等が挙げられるが特に限定されるものではない。これらは１種類を単独で或いは２種類以上を組み合わせて用いることができる。これらの中でも、コスト的な面からは銅フタロシアニンブルーが好ましい。
【００４３】
（Ｃ）成分の含有量は、用いる青色顔料の種類や他の添加剤等の種類にも左右されるので一概に言えないが、硬化膜を緑色に着色させるという観点から（Ａ）成分と（Ｄ）成分との総量１００重量部に対して、０．０５〜５重量部であることが好ましい。また、この含有量が５重量部を超えると、光感度が不十分となる傾向がある。
【００４４】
（Ｄ）成分である化合物としては、例えば、（Ｄ−１）分子内に少なくとも二つのイソシアネート基を有する化合物を用いることができる。
【００４５】
（Ｄ−１）成分である分子内に少なくとも二つのイソシアネート基を有する化合物としては、例えば、４，４’−ジフェニルメタンジイソシアネート、２，４−トリレンジイソシアネート、２，６−トリレンジイソシアネート、１，５−ナフタレンジイソシアネート、キシリレンジイソシアネート、テトラメチルキシリレンジイソシアネート、１，４−フェニレンジイソシアネート等の芳香族ポリイソシアネートおよびこれらの誘導体（イソシアヌレートやビウレット構造を持つ多量体、トリメチロールプロパン付加物等）；イソホロンジイソシアネート、１，３−ビス（イソシアネートメチル）シクロヘキサン、４，４’−ジシクロヘキシルメタンジイソシアネート、１，４−シクロヘキサンジイソシアネート等の脂環族ポリイソシアネートおよびこれらの誘導体（イソシアヌレートやビウレット構造を持つ多量体、トリメチロールプロパン付加物等）；１，４−テトラメチレンジイソシアネート、１，５−ペンタメチレンジイソシアネート、１，６−ヘキサメチレンジイソシアネート、２，２，４−トリメチル−ヘキサメチレン−１，６−ジイソシアネート、リジンジイソシアネート等の脂肪族ポリイソシアネートおよびこれらの誘導体（イソシアヌレートやビウレット構造を持つ多量体、トリメチロールプロパン付加物等）等が挙げられる。
【００４６】
（Ｄ−１）成分は、感光性樹脂組成物の保存安定性の観点から、イソシアネート基がブロック化されていることが好ましい。ブロック化に用いられるブロック剤としては、ヒドロキシル基やモノ置換アミド基、活性メチレン基、イミダゾール基等のようなイソシアネート基と反応性を有する化合物が用いられる。これらは１種類を単独で、或いは２種類以上を組み合わせて用いることができる。
【００４７】
ヒドロキシル基を持つ化合物としては、アルコール類、フェノール類、オキシム類等が挙げられる。アルコール類の具体例としては、メタノール、エタノール、１−プロパノール、２−プロパノール、１−ブタノール、ｓｅｃ−ブタノール、ｔ−ブタノール、１−メトキシ−２−エタノール、１−メトキシ−２−プロパノール、ｔ−アミルアルコール、ベンジルアルコール等が挙げられる。フェノール類としてはフェノール、ｏ−／ｍ−／ｐ−クレゾール、ｏ−／ｍ−／ｐ−メトキシフェノール等が挙げられる。オキシム類としては、アセトンオキシム、メチルエチルケトンオキシム、シクロヘキサノンオキシム等が挙げられる。
【００４８】
モノ置換アミド基を持つ化合物としては、Ｎ−メチルホルムアミド、Ｎ−メチルアセトアミド、２−ピロリドン、ε−カプロラクタム等が挙げられる。活性メチレン基を持つ化合物としては、アセチルアセトン、アセト酢酸メチル、アセト酢酸エチル、マロン酸ジメチル等が挙げられる。イミダゾール基を持つ化合物としては、イミダゾール、２−エチル−４−メチルイミダゾール等が挙げられる。これらのブロック剤の中でも、反応性、安定性の観点から、ヒドロキシル基が好ましく、具体的にはメチルエチルケトンオキシムが好ましい。
【００４９】
（Ｄ）成分の含有量は、（Ａ）成分と（Ｄ）成分との総量１００重量部に対して、５〜５０重量部であることが好ましく、１０〜３５重量部であることがより好ましい。この含有量が５重量部未満では、はんだ耐熱性が不十分となる傾向があり、３５重量部を超えると、光感度が低下する傾向がある。
【００５０】
また、感光性樹脂組成物には、必要に応じて、メラミン樹脂等の熱硬化成分、マラカイトグリーン等の染料、トリブロモフェニルスルホン若しくはロイコクリスタルバイオレット等の光発色剤、熱発色防止剤若しくはｐ−トルエンスルホンアミド等の可塑剤、二酸化チタン等の無機顔料、シリカ、アルミナ、タルク、炭酸カルシウム若しくは硫酸バリウム等の無機顔料からなる充填剤、消泡剤、難燃剤、安定剤、密着性付与剤、レベリング剤、剥離促進剤、酸化防止剤、香料或いはイメージング剤などを（Ａ）成分と（Ｄ）成分との総量１００重量部に対して各々０．０１〜２０重量部程度含有することができる。これらは１種類を単独で或いは２種類以上を組み合わせて用いることができる。また、アクリル系共重合体等のポリマー成分を併用してもよい。
【００５１】
更に、感光性樹脂組成物は、必要に応じて、メタノール、エタノール、アセトン、メチルエチルケトン、メチルセロソルブ、エチルセロソルブ、トルエン、Ｎ，Ｎ−ジメチルホルムアミド、プロピレングリコールモノメチルエーテル等の溶剤又はこれらの混合溶剤に溶解し、固形分３０〜７０重量％程度の溶液として塗布することができる。
【００５２】
（感光性エレメント）
図１は、感光性エレメントの一実施形態を示す断面図である。図１に示す感光性エレメント１は、支持体１１と、該支持体上に形成された上記感光性樹脂組成物からなる樹脂層１２と、樹脂層１２上に積層されたカバーフィルム１３と、を備えるものである。
【００５３】
支持体１１としては、耐熱性及び耐溶剤性を有する重合体フィルムが良く、ポリエチレンテレフタレート等のポリエステルフィルム、ポリイミドフィルム、ポリアミドイミドフィルム、ポリプロピレンフィルム、ポリスチレンフィルム等のプラスチックフィルムを用いることが好ましい。
【００５４】
支持体１１の厚さは、５〜１００μｍが好ましく、１０〜３０μｍがより好ましい。厚さが５μｍ未満では現像前に支持体を剥離する際に支持体が破れやすくなる傾向があり、また、１００μｍを超えると解像度が低下する傾向がある。
【００５５】
樹脂層１２は、感光性樹脂組成物を上述したような溶剤に溶解して固形分３０〜７０重量％程度の溶液とした後に、この溶液を支持体上に塗布して形成することが好ましい。塗布は、コンマコータ、ブレードコータ、リップコータ、ロッドコータ、スクイズコータ、リバースコータ、トランスファロールコータ等を用いることができる。
【００５６】
樹脂層１２の厚さは、用途により異なるが、加熱及び／又は熱風吹き付けにより溶剤を除去した乾燥後の厚さで、１０〜１００μｍであることが好ましく、２０〜６０μｍであることがより好ましい。この厚さが１０μｍ未満では工業的に塗工困難な傾向があり、１００μｍを超えると本発明により奏される上述の効果が小さくなりやすく、特に、光感度及び解像度が低下する傾向がある。
【００５７】
感光性エレメントは、カバーフィルム１３を備えていなくてもよく、貯蔵する場合は、巻芯にロール状に巻き取って保管することができる。
【００５８】
（永久保護膜の形成方法）
感光性樹脂組成物を用いた永久保護膜の形成は以下の方法で行うことができる。すなわち、先ず、絶縁基板上に回路パターンを有する導体層が形成された積層基板を準備する。そして積層基板の絶縁基板上に導体層を覆うように、上述した感光性樹脂組成物を塗布して、感光性樹脂組成物からなる樹脂層を形成する。次いで、この樹脂層の所定部分に活性光線を照射して露光部を形成し、露光部以外の樹脂層を除去する。なお、積層基板としては、導体層（銅、銅系合金、ニッケル、クロム、鉄、ステンレス等の鉄系合金、好ましくは銅、銅系合金、鉄系合金からなる）が絶縁基板上に形成されているものが代表的である。
【００５９】
積層基板上への感光性樹脂組成物の塗布は、スクリーン印刷法、スプレー法、ロールコート法、カーテンコート法、静電塗装法等の方法で行うことができ、塗布された樹脂層に対する活性光線の光源としては、公知の光源、例えば、カーボンアーク灯、水銀蒸気アーク灯、超高圧水銀灯、高圧水銀灯、キセノンランプ等の紫外線を有効に放射するものが用いられる。また、写真用フラッド電球、太陽ランプ等の可視光を有効に放射するものも用いられる。
【００６０】
露光後は、アルカリ性水溶液を用い、例えば、スプレー、揺動浸漬、ブラッシング、スクラッピング等の公知の方法により露光部分以外の部分を除去して現像を行い、レジストパターンを形成することが好ましい。なお、レジストパターン形成後に、１〜５Ｊ／ｃｍ２の露光又は／及び１００〜２００℃、３０分〜１２時間の加熱（後加熱工程）による後硬化を更に行ってもよい。
【００６１】
現像処理に用いられる現像液としては、安全かつ安定であり、操作性が良好なものが用いられ、例えば、２０〜５０℃の炭酸ナトリウムの希薄溶液（１〜５重量％水溶液）等のアルカリ現像液が用いられる。現像液は、露光部にダメージを与えず、未露光部を選択的に溶出するものであればよいため、上記以外の現像液を用いてもよい。
【００６２】
例えば、感光性樹脂組成物の現像タイプにしたがって、準水系現像液、溶剤現像液等を用いることができる。例えば、特開平７−２３４５２４号公報に記載されるような水と有機溶剤とを含むエマルジョン現像液を使用することができる。特に有用なエマルジョン現像液としては、例えば、有機溶剤成分としてプロピレングリコールモノメチルエーテルアセテート、エチレングリコールエチルエーテルアセテート、２，２−ブトキシエトキシエタノール、乳酸ブチル、乳酸シクロヘキシル、安息香酸エチル、３−メチル−３−メトキシブチルアセテート等の有機溶剤を１０〜４０重量％含有するエマルジョン現像液を挙げることができる。また、アルカリ現像液を用いる場合には、水酸化カリウム、水酸化ナトリウム、炭酸ナトリウム、炭酸カリウム、燐酸ナトリウム、ケイ酸ナトリウム、４―ホウ酸ナトリウム、アンモニア、アミン類等のアルカリ水溶液と有機溶剤とのエマルジョン現像液を用いることもできる。
【００６３】
上述の方法によって、回路パターンが形成された導体層上の感光性樹脂組成物層に対して、永久保護膜の形成を行うことができる。永久保護膜の形成された樹脂層は、実装部品の接合時に、導体層上の不必要な部分へのはんだの付着を防ぐソルダレジストとして用いることができる。
【００６４】
なお、図１に示す感光性エレメント１を用いて永久保護膜を形成する場合は、積層基板への樹脂層の形成を以下の方法で行う他は、上記と同様の方法が採用できる。
【００６５】
すなわち、感光性エレメント１の樹脂層１２を積層基板に圧着することにより積層を行う。この場合、密着性及び追従性等の見地から減圧下で積層することが好ましい。積層される表面は、通常、基板の導体層の面であるが、導電層以外の面であってもよい。樹脂層１２の加熱温度は５０〜１３０℃とすることが好ましく、圧着圧力は０．１〜１．０ＭＰａ程度とすることが好ましく、周囲の気圧は４ｋＰａ以下とすることがより好ましいが、これらの条件には特に制限はない。また、樹脂層を上記のように５０〜１３０℃に加熱すれば、予め積層基板を予熱処理することは必要ではないが、積層性を更に向上させるために、積層基板の予熱処理を行うこともできる。
【００６６】
なお、樹脂層１２に対する活性光線の照射は、積層基板に積層した樹脂層１２から支持体１１を剥がした後に行ってもよく、支持体１１を剥がさずに支持体１１を通して行ってもよい。また、上記と異なる方法として、印刷法、炭酸ガスレーザ、ＹΑＧレーザ、エキシマレーザ等を用いたレーザ穴明け法等で永久保護膜を形成することも可能である。
【００６７】
（プリント配線板）
図２は、本発明のプリント配線板の実施形態を示す模式断面図である。図２に示すプリント配線板２は、絶縁基板２２と、絶縁基板２２の一方面上に形成された回路パターンを有する導体層２３と、絶縁基板２２の他方面上に形成された回路パターンを有しない導体層２１と、回路パターンを有する導体層２３を覆うように絶縁基板２２上に形成された永久保護膜２４と、を備えている。また、永久保護膜２４は、上記永久レジスト用感光性樹脂組成物の硬化物からなり、永久保護膜２４は、回路パターンを有する導体層２３の少なくとも一部が露出するように開口部２６を有している。
【００６８】
プリント配線板２は、開口部２６を有しているため、ＣＳＰやＢＧＡ等の実装部品を、回路パターンを有する導体層２３にはんだ等により接合することができ、いわゆる表面実装が可能となる。永久保護膜２４は、接合のためのはんだ付けの際に、導体層の不必要な部分にはんだが付着することを防ぐためのソルダレジストとしての役割を有しており、また、実装部品接合後においては、導体層２３を保護するための永久マスクとして機能する。
【００６９】
以下、プリント配線板２の製造方法の一例について、概略的に説明する。図３は、図２に示したプリント配線板２の製造方法を模式的に示す工程図である。なお、図３（ａ）はプリント配線板３（絶縁基板２２の一方面に回路パターンを有する導体層２３と他方面に回路パターンを有しない導体層２１とを備える）であり、図３（ｂ）、図３（ｃ）及び（ｄ）は、それぞれ絶縁基板２２上へ感光性樹脂組成物からなる樹脂層１２を積層した後のプリント配線板４、樹脂層１２への活性光線の照射及び現像後のプリント配線板２を示す。
【００７０】
まず、両面金属積層板（例えば、両面銅張積層板等）の片面をエッチングする公知の方法等により、図３（ａ）に示すように絶縁基板２２上に導体層２３のパターンを形成させ、導体層２３が形成されたプリント配線板３を得る。次に、図３（ｂ）に示すように導体層２３が形成された両面金属張積層板３上に、導体層２３を覆うようにして感光性樹脂組成物からなる樹脂層１２を形成し、樹脂層１２が形成されたプリント配線板４を得る。次に、図３（ｃ）に示すように積層された樹脂層１２に所定のパターンを有するマスク５を介して活性光線を照射することにより樹脂層１２の所定部分を硬化させる。最後に、未露光部を除去（例えばアルカリ現像等）することによって、図３（ｄ）に示すように開口部２６を有する永久保護膜２４を形成させることでプリント配線板２を得る。
【００７１】
なお、永久保護膜２４については、更に光硬化や熱硬化を施してもよい。例えば、はんだ耐熱性、耐薬品性等を向上させる目的で、高圧水銀ランプによる紫外線照射や加熱を行うことができる。紫外線を照射させる場合は必要に応じてその照射量を調整することができ、例えば０．２〜１０Ｊ／ｃｍ2程度の照射量で照射を行うこともできる。また、永久保護膜２４を加熱する場合は、１００〜１７０℃程度の範囲で１５〜９０分程度実施することが好ましい。はんだ耐熱性、耐薬品性の観点から、紫外線照射と加熱の両方を実施することが好ましく、その順序には特に制限はない。また、紫外線照射を行う場合、基板を６０〜１５０℃に温めながら行うと、はんだ耐熱性、耐薬品性等が向上する傾向がある。
【実施例】
【００７２】
以下、実施例及び比較例に基づき本発明をさらに具体的に説明するが、本発明は以下の実施例に何ら限定されるものではない。
【００７３】
（実施例１）
まず、表１に示す成分を同表記載の固形分の配合比（重量基準）で混合することにより、感光性樹脂組成物溶液を得た。なお、表１中、（Ａ−１）成分は、酸変性ビスフェノールＡ型エポキシアクリレートの６５重量％カルビトールアセテート／ソルベントナフサ溶液（ＺＡＲ−１０３５、日本化薬社製、商品名）、（Ａ−２）成分は、ビスフェノールＡポリオキシエチレンジメタクリレート（ＢＰＥ−１０、新中村化学工業社製、商品名）である。（Ｂ）成分は、２−ベンジル−２−ジメチルアミノ−１−（４−モルフェリノフェニル）−ブタノン−１（Ｉ−３６９、チバ・スペシャルティ・ケミカルズ社製、商品名）、（Ｃ）成分は、クロモファインブルー５１０８（カラーインデックス（Ｃ．Ｉ．）Ｐｉｇｍｅｎｔ Ｂｌｕｅ １５、大日精化社製、商品名）である。また、（Ｄ）成分のうちＢＬ３１７５は、ヘキサメチレンジイソシアネートをベースイソシアネートとするイソシアヌレート体のメチルエチルケトンオキシムブロック体の７５重量％ソルベントナフサ溶液（住化バイエルウレタン社製、商品名）である。
【００７４】
【表１】
2006113402.tif 000002
【００７５】
次いで、この感光性樹脂組成物溶液を支持体である１６μｍ厚のポリエチレンテレフタレートフィルム（Ｇ２−１６、帝人社製、商品名）上に均一に塗布することにより感光性樹脂組成物層を形成し、熱風対流式乾燥機を用いて１００℃で約１０分間乾燥した。感光性樹脂組成物層の乾燥後の膜厚は、２５μｍであった。
【００７６】
続いて、感光性樹脂組成物層の支持体と接している側とは反対側の表面上に、ポリエチレンフィルム（ＮＦ−１３、タマポリ社製、商品名）を保護フィルムとして貼り合わせ、感光性エレメントを得た。
【００７７】
プリント配線板の銅表面を砥粒ブラシで研磨し、水洗後、乾燥した。このプリント配線板上に連続式真空ラミネータ（ＨＬＭ−Ｖ５７０、日立化成工業社製、商品名）を用いて、ヒートシュー温度１００℃、ラミネート速度０．５ｍ／分、気圧４ｋＰａ以下、圧着圧力０．３ＭＰａの条件の下、上記感光性エレメントをポリエチレンフィルムを剥離しつつ積層し、評価用積層体を得た。
【００７８】
（実施例２、比較例１〜２）
実施例１と同様の方法で、感光性エレメント及び、評価用積層体を得た。なお、表１中、（Ｄ）成分のうちＢＬ４２６５は、イソホロンジイソシアネートをベースイソシアネートとするイソシアヌレート体のメチルエチルケトンオキシムブロック体の６５重量％ソルベントナフサ溶液（ＢＬ４２６５、住化バイエルウレタン社製、商品名）である。また、その他成分である、パリオトールイエローＤ−１８１９とは、化学構造式中にハロゲンを含まない黄色顔料（カラーインデックス（Ｃ．Ｉ．）Ｐｉｇｍｅｎｔ Ｙｅｌｌｏｗ １３９、ＢＡＳＦ社製、商品名）であり、２ＧＮは、化学構造式中にハロゲンを含む緑色顔料（カラーインデックス（Ｃ．Ｉ．）Ｐｉｇｍｅｎｔ Ｇｒｅｅｎ ７、大日精化社製、商品名）である。
【００７９】
（光感度の評価）
得られた評価用積層体のポリエチレンテレフタレートフィルム上に、ネガとしてストーファー２１段ステップタブレットを有するフォトツールを密着させ、オーク製作所社製ＨＭＷ−２０１ＧＸ型露光機を使用して、ストーファー２１段ステップタブレットの現像後の残存ステップ段数が８．０となるエネルギー量で露光を行った。続いて、常温で一時間静置し、ポリエチレンテレフタレートフィルムを剥離した後、３０℃の１重量％炭酸ナトリウム水溶液を６０秒間スプレーして現像を行い、８０℃で１０分間加熱（乾燥）した。光感度を評価する数値として、上記エネルギー量を用いた。この数値が低いほど、光感度が高いことを示す。結果を表２に示す。
【００８０】
（はんだ耐熱性の評価）
評価用積層体のポリエチレンテレフタレートフィルム上に、ネガとしてストーファー２１段ステップタブレットを有するフォトツールを密着させ、上述した露光機を使用して、ストーファー２１段ステップタブレットの現像後の残存ステップ段数が８．０となるエネルギー量で露光を行った。次いで、常温で１時間静置した後、積層体上のポリエチレンテレフタレートフィルムを剥離し、光感度評価の場合と同様の現像液及び現像条件でスプレー現像を行い、８０℃で１０分間加熱（乾燥）した。続いて、オーク製作所社製紫外線照射装置を使用して１Ｊ／ｃｍ２のエネルギー量で紫外線照射を行い、更に１６０℃で６０分間加熱処理を行うことにより、永久保護膜（硬化膜）を形成した評価用基板を得た。
【００８１】
次いで、この評価用基板にロジン系フラックス（ＭＨ−８２０Ｖ、タムラ化研社製、商品名）を塗布した後、２６０℃のはんだ浴中に３０秒間浸漬してはんだ処理を行った。
【００８２】
このようにしてはんだめっきを施された基板上の永久保護膜のクラック発生状況並びに基板からの硬化膜の浮き程度及び剥離程度を目視により観察し、次の基準で評価した。すなわち、永久保護膜のクラックの発生が認められず、永久保護膜の浮き及び剥離も認められないものは「○」とし、それらのいずれかが認められるものは「×」とした。結果を表２に示す。
【表２】
2006113402.tif 000003
【図面の簡単な説明】
【００８３】
【図１】感光性エレメントの一実施形態を示す模式断面図である。
【図２】プリント配線板の一実施形態を示す模式断面図である。
【図３】プリント配線板の製造方法を示す工程図であり、（ａ）は絶縁基板、（ｂ）は樹脂層を積層したプリント配線板、（ｃ）は樹脂層への活性光線の照射、（ｄ）は現像後のプリント配線板をそれぞれ示す。
【符号の説明】
【００８４】
１…感光性エレメント、２，３，４…プリント配線板、５…フォトマスク、１１…支持体、１２…樹脂層、１３…カバーフィルム、２１…回路パターンを有しない導体層、２２…絶縁基板、２３…回路パターンを有する導体層、２４…永久保護膜、２６…開口部。
【図１】
2006113402.tif 000004
【図２】
2006113402.tif 000005
【図３】
2006113402.tif 000006